(57)【特許請求の範囲】
【請求項１】
硬化性樹脂であって、
１）最大約１９０のエポキシ当量を有するポリフェノールのポリグリシジルエーテルを有するエポキシ成分と、
２）ポリエチレンテトラアミン混合物を含む硬化剤成分と、を含み、
前記エポキシ成分が、ＡＳＴＭ  Ｄ４４５の標準試験方法を使用して測定される２５℃で４０００〜６０００ｍＰａ．ｓの粘度を有する、硬化性樹脂。
【請求項２】
ポリフェノールの前記ポリグリシジルエーテルが、ポリフェノールの前記ポリグリシジルエーテルの総重量に基づいて、１重量％以下の単一加水分解樹脂含有量を含む、請求項１に記載の硬化性樹脂。
【請求項３】
前記エポキシ成分と前記硬化剤成分との間の重量比が、１００：１１〜１００：２０である、請求項１に記載の硬化性樹脂。
【請求項４】
前記ポリエチレンテトラアミン混合物の重量の少なくとも４０％が、以下の化学構造を有する直鎖トリエチレンテトラアミンである、請求項１に記載の硬化性樹脂。
Ｈ2Ｎ−ＣＨ2−ＣＨ2−ＮＨ−ＣＨ2−ＣＨ2−ＮＨ−ＣＨ2−ＣＨ2−ＮＨ2
【請求項５】
前記硬化剤成分が、前記硬化剤成分の総重量に基づいて、９０重量％を超えるトリエチレンテトラアミンを含み、残りが、１，４−ジ−アザビシクロ［２，２，２］オクタンである、請求項１に記載の硬化性樹脂。
【請求項６】
内部離型剤をさらに含む、請求項１〜５のいずれかに記載の硬化性樹脂。
【請求項７】
請求項１〜６のいずれかに記載の硬化性樹脂から作製される、硬化した繊維強化複合材料。
【発明の詳細な説明】
【技術分野】
【０００１】
本発明は、エポキシ系組成物、及び繊維強化複合材料を調製するための工程に関する。
【背景技術】
【０００２】
多くの理由から、いくつかの場合において、金属構造部品を強化有機ポリマーと置換することが有利である可能性がある。強化有機ポリマーが提供する利点には、より優れた耐食性、複雑な形状を有する部品を生産する能力、及びいくつかの場合においては、より優れた強度重量比が含まれる。この最後の属性こそが、運送業界において、シャーシ部材及び他の構造支持体等の金属構造要素の代わりとしての強化ポリマーの採用をもたらしてきており、かつもたらし続けている。
【０００３】
エポキシ樹脂系は、そのような複合材料においてポリマー相として用いられることがある。硬化したエポキシ樹脂はしばしば、かなり強力かつ剛性で、強化材によく接着する。大概の熱可塑性系と比較すると、エポキシ樹脂系の利点は、低分子量かつ低粘度の前駆体が出発材料として用いられていることである。低粘度は、樹脂系が、強化材を通常形成する繊維間を容易に浸透し、それらを湿潤させることを可能にするため、重要な属性である。これは、流線等の表面的な傷を回避して高強度複合材料を生産するため、及び複合材料構造中の空隙を減少させるために必要である。
【０００４】
これらの繊維強化複合材料を作製するための最適な製造方法は、樹脂注入工程であるか、または真空補助樹脂注入成形（ＶＡＲＴＭ）、シーマン複合樹脂インフュージョン成形工程（ＳＣＲＩＭＰ）、間隙樹脂注入成形（圧縮ＲＴＭとしても知られる）、及び湿式圧縮成形等のその変形のうちの１つである。これらの工程において、強化繊維は、プリフォーム内に形成され、設置され、エポキシ樹脂成分と硬化剤との混合物を含浸され、繊維の周り及び繊維の間を流れ、金型内で硬化して複合材料を形成する。
【０００５】
生産効率を向上させるためには、速硬性樹脂系が、複合材料の製造において典型的に所望される。速硬性エポキシ樹脂系は、ＲＴＭ及び他の工程による複合材料物品の作製のために開発された。それらの速硬性質により、これらの樹脂系は、高反応性成分、及び多くの場合に高レベルの触媒を含む。高反応性系は、反応速度を増加させ、自動車産業が所望する生産サイクル時間を達成するために、高い成形温度（８０〜１６０℃）、加えて多くの場合に加熱された成分（樹脂、硬化剤）を用いるＲＴＭ工程において良く機能する。しかしながら、自動車産業のための新たな複合材料構造の開発段階においては、原型の形成による構造開発が最終部品選択の前に必要となる場合が多い。これにより、複合材料構造の設計に変更を行うことがより容易になり、最終部品を生産するのに求められる高品質のツールの製造に求められる大規模な財務費用を減少させることが可能となる。現在、それらの高反応性を理由として、速硬性ＲＴＭ樹脂系を用いた原型部品の製造は、原型を成形するために利用可能な時間が不十分であることを理由に、極めて困難である。より低い成形温度（例えば、２０〜４０℃）では、樹脂調合物の粘度は、ハンドレイアップ、屈曲、引き抜き、注入、圧縮、噴霧、または樹脂注入成形技法による効率的な含浸には高すぎることが多い。高温（例えば、６０〜１００℃）では、樹脂系のゲル化が早すぎて部品注入が可能でなくなる。
【０００６】
ＲＴＭエポキシ系のものと同様の最終構造を保有し、同様の熱的及び機械的性能を有しながら、原型要素の形成を可能にするのに求められる属性もまた保有する、エポキシ樹脂及び硬化剤配合物が、本業界において所望されている。これらの属性としては、６０℃未満の低下した成形温度での低い粘度、及びより長い注入／含浸時間を可能にするための増加した待ち時間が挙げられる。
【発明の概要】
【０００７】
本発明は、
１）ａ）１９０未満のエポキシ当量、及びｂ）ポリフェノールのポリグリシジルエーテルの総重量に基づいて、１重量％未満の減少した単一加水分解樹脂含有量を有するポリフェノールのポリグリシジルエーテルを含有するエポキシ成分と、
２）ポリエチレンテトラアミン混合物を含む硬化剤成分と、を有する硬化性樹脂系を提供する。
【０００８】
本エポキシ成分は、２５℃で９０００ｍＰａ．ｓ未満の粘度を有する。
【発明を実施するための形態】
【０００９】
出願人らは、複合材料部品の原型の効率的な製造を提供するために、エポキシ成分と硬化剤成分との組み合わせを有する固有の樹脂系を発見した。本樹脂系は、主として、エポキシ成分と硬化剤成分との組み合わせである。
【００１０】
１．エポキシ成分
本発明では、エポキシ成分は、１９０未満のエポキシ当量を有する少なくとも４０重量％のポリフェノールのポリグリシジルエーテルを含有する。本発明の樹脂系において、エポキシ成分は、エポキシ成分の総重量に基づいて、約４０重量％を超える、好ましくは５０重量％を超える、より好ましくは６０重量％を超える、そのようなポリフェノール樹脂のポリグリシジルエーテルを含有する。
【００１１】
本発明において有用なポリフェノール樹脂のポリグリシジルエーテルは、より低い単一加水分解樹脂含有量を有する。本樹脂は、例えば、ポリフェノール樹脂のポリグリシジルエーテルの総重量に基づいて、１重量％以下、好ましくは０．７５重量％以下、さらにより好ましくは０．５重量％以下の単一加水分解樹脂含有量を含有し得る。単一加水分解樹脂は、エポキシド基への水分子の付加によって形成されるα−グリコール化合物である。著しい量の単一加水分解含有量の存在は、エポキシ成分の粘度、そしてエポキシ樹脂／硬化剤混合物の粘度を上昇させる傾向がある。加えて、これらの種は、型開時間の短縮に寄与し得ると考えられる。
【００１２】
エポキシ成分は、任意選択の成分も含有し得る。これらには、国際公開第２００８／１４０９０６号に記載されているような溶媒または反応性希釈剤、色素、酸化防止剤、保存料、耐衝撃性改良剤、長さが短い（最大約６インチ（１５．２４ｃｍ）、好ましくは長さが最大２インチ（５．０８ｃｍ）、より好ましくは長さが最大約１／２インチ（１．２７ｃｍ））強化繊維、ミクロン及びナノ粒子を含む非繊維粒子状充填剤、湿潤剤等がある。導電性充填剤が、エポキシ成分中に存在し得る。
【００１３】
エポキシ樹脂成分は、２５℃で、９０００未満、好ましくは約４０００〜６０００ｍＰａ．ｓの粘度を有する。
【００１４】
２．硬化剤成分
本発明の樹脂系の硬化剤成分は、ポリエチレンテトラアミン混合物であり得る。「ポリエチレンテトラアミン混合物」は、ポリエチレンポリアミン化合物の混合物を意味し、その少なくとも９５重量％が、混合物の総重量に基づいて、正確に４個のアミン窒素原子を有する。本発明の目的のために、正確に４個のアミン窒素原子を有するそれらのポリエチレンポリアミン化合物は、「ポリエチレンテトラアミン」化合物と称される。
【００１５】
ポリエチレンテトラアミン化合物は、直鎖、分岐、及び／または環状であり得る。少なくとも４０重量％のポリエチレンテトラアミン混合物は、直鎖トリエチレンテトラアミンであり、すなわち、
Ｈ２Ｎ−ＣＨ２−ＣＨ２−ＮＨ−ＣＨ２−ＣＨ２−ＮＨ−ＣＨ２−ＣＨ２−ＮＨ２である。
【００１６】
直鎖トリエチレンテトラアミンは、混合物の総重量に基づいて、ポリエチレンテトラアミン混合物の少なくとも６０重量％、好ましくは少なくとも９０重量％、より好ましくは少なくとも９５重量％、最も好ましくは最大１００重量％を構成し得る。
【００１７】
ポリエチレンテトラアミン混合物は、例えば、Ｎ，Ｎ’−ビス（２アミノエチル）ピペラジン、（ピペラジノエチル）エチレンジアミン、及びトリス（アミノエチル）アミン等の他のポリエチレンテトラアミン化合物を含み得る。これらのポリエチレンテトラアミン化合物は、一般的に、市販されているＴＥＴＡ（トリエチレンテトラアミン）製品において、著しい量（総体として硬化剤成分の総重量に基づいて、例えば、最大５５重量％または最大３５重量％）で存在する。
【００１８】
ポリエチレンテトラアミン混合物は、３個以下のアミン窒素原子または５個以上のアミン窒素原子を有する少量の他の脂肪族または脂環式アミン化合物を含み得る。これらの化合物は、好ましくは最大で５重量％、好ましくは最大で２重量％、より好ましくは最大で１重量％のポリエチレンテトラアミン混合物を構成する。ポリエチレンテトラアミン混合物は、好ましくは０．３重量％以下のアミノエチルエタノールアミンを含有する。
【００１９】
好ましい実施形態において、ポリエチレンテトラアミン混合物は、樹脂系における唯一の硬化剤である。他の硬化剤が存在する場合、それらは、好ましくは２０重量％以下、より好ましくは１０重量％以下、さらにより好ましくは５重量％以下の硬化剤成分を構成する。用いられ得る他の硬化剤としては、ジシアンジアミド、フェニレンジアミン（特に、メタ異性体）、ビス（４−アミノ−３，５−ジメチルフェニル）−１，４−ジイソ−プロピル−ベンゼン、ビス（４−アミノ−フェニル）１，４−ジイソプロピルベンゼン、ジエチルトルエンジアミン、メチレンジアニリン、メチレンジアニリンとポリメチレンポリアニリン化合物の混合物（時には、Ａｉｒ  Ｐｒｏｄｕｃｔｓ  ａｎｄ  ＣｈｅｍｉｃａｌｓからのＤＬ−５０等の市販されている製品を含む、ＰＭＤＡと称される）、ジアミノジフェニルスルホン、フェノール硬化剤があり、以下の構造（ＩＩＩ）によって表されるものを含み、
【００２０】
【化１】
0006655021.tif 000002
【００２１】
式中、各Ｙは独立して、ハロゲン原子を表し、各ｚは独立して、０〜４の整数であり、Ｄは、上記の構造Ｉに関して説明されたような二価炭化水素基である。好適なフェノール硬化剤の例としては、二価フェノール、例えば、ビスフェノールＡ、ビスフェノールＫ、ビスフェノールＦ、ビスフェノールＳ、及びビスフェノールＡＤ、及びそれらの混合物、及びそれらのモノ−、ジ−、トリ−、及びテトラ−臭素化対応物、及びアミノ官能性ポリアミドが挙げられる。これらは、ＨｅｎｋｅｌからＶｅｒｓａｍｉｄｅ（登録商標）１００、１１５、１２５、及び１４０として、ならびにＡｉｒ  Ｐｒｏｄｕｃｔｓ  ａｎｄ  ＣｈｅｍｉｃａｌｓからＡｎｃａｍｉｄｅ（登録商標）１００、２２０、２６０Ａ、及び３５０Ａとして市販されている。
【００２２】
好ましい一実施形態において、本発明の硬化剤成分は、硬化剤成分の総重量に基づいて、９０重量％を超えるトリエチレンテトラミンを含有し、残りは、１，４−ジアザ−ビシクロ［２，２，２］オクタンである。
【００２３】
３．樹脂系
硬化剤成分及びエポキシ成分は、エポキシ成分によって提供されるアミン水素当量あたり少なくとも０．８エポキシ当量が、２つの成分の反応混合物に提供されるような量で、組み合わせられる。好ましい量は、アミン水素当量あたり少なくとも０．９エポキシ当量であり、さらにより好ましい量は、アミン水素当量あたり少なくとも１．０エポキシ当量である。エポキシ成分は、反応混合物に提供されるアミン水素当量あたり最大１０エポキシ当量等、過剰に提供され得るが、好ましくは２以下、より好ましくは１．２５以下、さらにより好ましくは１．１０以下のエポキシ当量がアミン水素当量あたり提供される。硬化剤が小過剰（例えば、アミン水素当量あたり０．０〜０．８０エポキシ当量）で存在する実施形態は、しばしば、特に短い離型時間を呈し、一方で、高ガラス転移温度を有する硬化した樹脂を生産する。概して、エポキシ成分と硬化剤成分との重量比は、１００：１１〜１００：２０であるが、好ましくは１００：１２〜１００：１９である。
【００２４】
一実施形態において、トリエチレンジアミンが、エポキシ成分と硬化剤成分との反応混合物に提供され、触媒的な役割を果たす。好適な量は、アミン硬化剤中の一級及び／または二級アミン化合物１モルあたり１モル部あたり約０．０１〜０．５モルのトリエチレンジアミンである。好ましい下限量は、アミン硬化剤中の一級及び／または二級アミン化合物１モルあたり１モルあたり、０．０２５モル、より好ましい下限量は、０．０５モルのトリエチレンジアミンである。好ましい上限量は、各場合において、アミン硬化剤中の一級及び／または二級アミン化合物１モルあたり、最大０．２５モル、より好ましい上限量は、最大０．２０モルのトリエチレンジアミンである。特に好ましい量は、アミン硬化剤中の一級及び／または二級アミン化合物１モルあたり、０．０９〜０．１７５モルのトリエチレンジアミンである。
【００２５】
触媒は、１つ以上の他の触媒と組み合わせて用いられ得る。そのような添加された触媒が用いられる場合、好適なそのような触媒としては、例えば、米国特許第３，３０６，８７２号、同第３，３４１，５８０号、同第３，３７９，６８４号、同第３，４７７，９９０号、同第３，５４７，８８１号、同第３，６３７，５９０号、同第３，８４３，６０５号、同第３，９４８，８５５号、同第３，９５６，２３７号、同第４，０４８，１４１号、同第４，０９３，６５０号、同第４，１３１，６３３号、同第４，１３２，７０６号、同第４，１７１，４２０号、同第４，１７７，２１６号、同第４，３０２，５７４号、同第４，３２０，２２２号、同第４，３５８，５７８号、同第４，３６６，２９５号、及び同第４，３８９，５２０号、ならびに国際公開第２００８／１４０９０６号に記載されているものが挙げられ、それらは全て参照により本明細書に組み込まれる。好適な触媒の例には、イミダゾール、例えば、２−メチルイミダゾール、２−エチル−４−メチルイミダゾール、２−フェニルイミダゾール、三級アミン、例えば、トリエチルアミン、トリプロピルアミン、Ｎ，Ｎ−ジメチル−１−フェニルメタンアミン及び２，４，６−トリス（（ジメチルアミノ）メチル）フェノール及びトリブチルアミン、ホスホニウム塩、例えば、エチルトリフェニルホスホニウムクロライド、エチルトリフェニル−ホスホニウムブロマイド、及びエチルトリフェニル−ホスホニウムアセテート、アンモニウム塩、例えば、ベンジルトリメチルアンモニウムクロライド及びベンジルトリメチルアンモニウムヒドロキシド、種々のカルボン酸化合物、ならびにそれらの任意の２つ以上の混合物がある。
【００２６】
いくつかの他の実施形態において、トリエチレンジアミンは、反応混合物に提供される唯一の触媒である。硬化剤成分は、本発明の目的のために、触媒とみなされないことに留意されたい。
【００２７】
いくつかの実施形態において、反応混合物、すなわち、本発明の樹脂系は、少なくとも１つのヒドロキシル基及びヒドロキシル基あたり最大７５、好ましくは最大５０の当量を有する水及び／または化合物を含有する。この化合物は、存在する場合、トリエチレンジアミンの１重量部あたり、０．１〜１０重量部、好ましくは０．２５〜５重量部、さらにより好ましくは１〜３重量部等の少量で好適に存在する。水に加えて、好適なそのような化合物としては、例えば、アルカノール、例えば、メタノール、エタノール、１−プロパノール、２−プロパノール、１−ブタノール、２−ブタノール、１−ペンタノール、ネオペンタノール、１−ヘキサノール等、アルキレングリコール、例えば、エチレングリコール、１，２−プロパンジオール、１，３−プロパンジオール、１，４−ブタンジオール、及びネオペンチルグリコール、ポリ（アルキレングリコール）、例えば、ジエチレングリコール、トリエチレングリコール、ジプロピレングリコール、トリプロピレングリコール等、グリコールモノエーテル、例えば、エチレングリコールモノメチルエーテル、ジエチレングリコールモノメチルエーテル、１，２−プロパンジオールモノメチルエーテル、ジプロピレングリコールモノメチルエーテル、及び対応するエチルエーテル、グリコールモノエステル、例えば、エチレングリコールモンアセテート、ジエチレングリコールモノアセテート、１，２−プロパンジオールモノアセテート、ジプロピレングリコールモノアセテート、より高い官能性のポリオール、例えば、グリセリン、グリセリンのオリゴマー、トリメチロールプロパン、トリメチロールエタン、ペンタエリスリトール、エリスリトール、ソルビトール、スクロース等、及びモノ−、ジ−、またはトリアルカノールアミン、例えば、モノエタノールアミン、ジエタノールアミン、トリエタノールアミン、モノイソプロパノールアミン、ジイソプロパノールアミン、トリイソプロパノールアミン、アミノエチルエタノールアミン等が含まれる。
【００２８】
硬化性反応混合物はまた、耐衝撃性改良剤、内部離型剤（ＩＭＲ）、色素、酸化防止剤、保存料、短い（長さが最大約６インチ（１５．２４ｃｍ）、好ましくは長さが最大２インチ（５．０８ｃｍ）、より好ましくは長さが最大約１／２インチ（１．２７ｃｍ）強化繊維、ミクロン及びナノ粒子を含む非繊維粒子状充填剤、湿潤剤、内部離型剤等の他の任意の成分も含有し得る。導電性充填剤が、硬化剤混合物中に存在し得る。
【００２９】
好適な耐衝撃性改良剤には、−４０℃未満のＴｇを有する天然または合成ポリマーが含まれる。これらには、天然ゴム、スチレンブタジエンゴム、ポリブタジエンゴム、イソプレンゴム、ポリエーテル、例えば、ポリ（プロピレンオキシド）、ポリ（テトラヒドロフラン）、及びブチレンオキシド−エチレンオキシドブロックコポリマー、コアシェルゴム、前述の任意の２つ以上の混合物等が含まれる。ゴムは、好ましくは、樹脂系のポリマー相中に分散される小粒子の形で存在する。ゴム粒子は、エポキシ樹脂または硬化剤内に分散し得、熱反応混合物を形成する前にエポキシ樹脂または硬化剤と一緒に予熱され得る。
【００３０】
概して、内部離型剤の存在下でエポキシ樹脂と硬化剤との混合物を硬化させることが好ましい。そのような内部離型剤は、反応混合物の総重量の最大５％、より好ましくは最大約１％を構成し得る。Ｒｅｘｃｏ−ＵＳＡよりＭａｒｂａｌｅａｓｅ（商標）、Ａｘｅｌ  Ｐｌａｓｔｉｃｓ  Ｒｅｓｅａｒｃｈ  Ｌａｂｏｒａｔｏｒｉｅｓ，Ｉｎｃ．よりＭｏｌｄ−Ｗｉｚ（商標）、Ｃｈｅｍ−ＴｒｅｎｄよりＣｈｅｍｌｅａｓｅ（商標）、Ｗｕｒｔｚ  ＧｍｂＨからＰＡＴ（商標）、Ｓｐｅｃｉａｌｔｙ  Ｐｒｏｄｕｃｔｓ  Ｃｏ．よりＷａｔｅｒｗｏｒｋｓ  Ａｅｒｏｓｐａｃｅ  Ｒｅｌｅａｓｅ  ｂｙ  Ｚｙｖａｘ  ａｎｄ  Ｋａｎｔｓｔｉｋ（商標）として販売されているものを含め、好適な内部離型剤が周知であり、市販されている。混合時に内部離型剤を添加することに加えて（またはその代わりに）、エポキシ成分及び硬化剤成分が一緒にまとめられる前に、そのような内部離型剤を、エポキシ成分及び／または硬化剤成分に組み合わせることも可能である。
【００３１】
好適な粒子状充填剤は、５未満、好ましくは２未満のアスペクト比を有し、硬化反応の条件下で融解または熱的に劣化しない。好適な充填剤には、例えば、ガラスフレーク、アラミド粒子、カーボンブラック、カーボンナノチューブ、種々の粘土、例えば、モンモリロナイト、及び他のミネラル充填剤、例えば、ウォラストナイト、滑石、雲母、二酸化チタン、硫酸バリウム、炭酸カルシウム、ケイ酸カルシウム、フリント粉末、カーボランダム、モリブデンシリケート、砂等が含まれる。いくつかの充填剤は、いくらか導電性であり、複合材料中のそれらの存在は、複合材料の導電率を上昇させ得る。いくつかの用途、とりわけ、自動車用途において、複合材料は、電荷が複合材料に印加され、かつコーティングが複合材料に静電吸着される、いわゆる「ｅ−コート」方法を用いて、コーティングが複合材料に適用され得るのに十分な導電性であることが好ましい。この種類の伝導性充填剤には、金属粒子（アルミニウム及び銅等）、カーボンブラック、カーボンナノチューブ、グラファイト等が含まれる。
【００３２】
いくつかの実施形態において、本発明の樹脂系は、硬化するときに、１００〜１５０℃の間の少なくとも１つの温度、少なくとも１０秒、少なくとも１５秒、または好ましくは少なくとも２０秒のゲル化時間、及び３００秒以下、好ましくは２４０秒以下、さらにより好ましくは１２０秒以下の離型時間を有する。いくつかの実施形態において、離型時間は、この温度で、１２０秒以下または６０秒以下である。本発明の目的のために、ゲル化時間及び離型時間は、ゲル化時間が本出願の試験方法の節に記載されているような硬化評価試験時に測定されるＫｒａｕｓｓＭａｆｆｅｉ  Ｒｉｍ  Ｓｔａｒ  ＲＴＭ  ４／４高圧射出機を用いることによって、測定される。
【００３３】
熱硬化性樹脂は、上述のような割合でエポキシ成分及び硬化剤成分を混合し、結果として生じる混合物を硬化させることによって、本発明の樹脂系から形成される。成分の一方または両方は、所望される場合、それらが互いに混合される前に予熱され得る。概して、混合物を高温まで加熱して、急速な硬化を得ることが必要である。成形複合材料を作製するための工程等の成形工程において、硬化性反応混合物は、金型に含有され得るような任意の強化繊維及び／または挿入物と一緒に予熱され得る、金型に導入される。硬化温度は、例えば、６０〜１８０℃であり得る。長い（少なくとも１０秒、好ましくは少なくとも２０秒）ゲル化時間が望ましいとき、硬化温度は、好ましくは１６０℃以下である。長いゲル化時間及び短い離型時間の両方が望まれるとき、好適な硬化温度は、８０〜１６０℃、好ましくは１００〜１５０℃、特に、１１０〜１４０℃である。
【００３４】
結果として生じる樹脂系が、硬化温度を超えるガラス転移温度に達するまで、硬化を継続させることが好ましい。離型時のガラス転移温度は、好ましくは少なくとも１２０℃、より好ましくは少なくとも１３０℃、さらにより好ましくは少なくとも１４０℃、さらにより好ましくは少なくとも１５０℃である。本発明の利点は、そのようなガラス転移温度が、短い硬化時間で得られ得ることである。これは、短いサイクル時間を可能にする。１００〜１５０℃、特に、１１０〜１４０℃の硬化温度での離型時間は、典型的には、３００秒以下、好ましくは２４０秒以下、より好ましくは１８０秒以下である。いくつかの実施形態において、そのような温度での離型時間は、１２０秒以下または６０秒以下である。
【００３５】
４．複合材料及び複合材料を作製する工程
本発明の硬化性エポキシ樹脂系は、強化繊維の存在下でこの系を硬化することによって、繊維強化複合材料を作製するために特に有用である。これらの複合材料は、概して、エポキシ成分を硬化剤成分と混合して、本発明の混合物または樹脂系を形成し、繊維を混合物で湿潤させ、その後、触媒及び強化繊維の存在下で混合物を硬化させることによって、作製される。
【００３６】
強化繊維は、強化繊維が硬化工程時に劣化または融解しないように、熱的に安定であり、高い融解温度を有する。好適な繊維材料には、例えば、ガラス、水晶、ポリアミド樹脂、ホウ素、炭素、麦藁、麻、サイザル、綿、竹、及びゲルスパンポリエチレン繊維が含まれる。
【００３７】
強化繊維は、短い（０．５〜１５ｃｍ）繊維、長い（１５ｃｍを超える）繊維、または連続ロービングの形で提供され得る。繊維は、所望される場合、マットまたは他のプリフォームの形で提供され得、そのようなマットまたはプリフォームは、いくつかの実施形態において、繊維を絡み合わせること、織ること、及び／または縫い合わせることによって、または接着性結合剤を用いて繊維を共に結合させることによって形成され得る。プリフォームは、完成した複合品（または強化を必要とするその一部）のサイズ及び形に近似し得る。連続繊維またはより短い繊維のマットは、必要とされる場合、積み重ねられ、典型的には、粘着付与剤を用いて一緒に加圧されて、種々の厚さのプリフォームを形成し得る。
【００３８】
プリフォームを調製する（連続繊維またはより短い繊維のいずれかから）のに好適な粘着付与剤としては、例えば、米国特許第４，９９２，２２８号、同第５，０８０，８５１号、及び同第５，６９８，３１８号に記載されているような熱軟化性ポリマーが挙げられる。粘着付与剤は、ポリマーと強化繊維との間に良好な接着があるように、複合材料のポリマー相と適合及び／または反応すべきである。米国特許第５，６９８，３１８号に記載されているような熱軟化性エポキシ樹脂または硬化剤とのその混合物が、特に好適である。粘着付与剤は、１つ以上の触媒、熱可塑性ポリマー、ゴム、または他の改質剤等の、他の成分を含有し得る。
【００３９】
サイズ決定または他の有用なコーティングは、それらが金型に導入される前に繊維の表面に適用され得る。サイズ決定はしばしば、硬化したエポキシ樹脂と繊維表面との間の接着を促進する。
【００４０】
複合材料は、金型内に形成され得る。そのような場合において、強化繊維は、エポキシ／硬化剤の混合物の前に金型内に導入され得る。これは、通常、繊維プリフォームが用いられる場合に当てはまる。繊維プリフォームが金型内に置かれ、金型が閉じられ、その後、エポキシ樹脂／硬化剤の混合物が、金型内に導入され、そこでそれは、プリフォーム中の繊維の間に浸透し、空洞を充填し、その後、硬化して、複合製品を形成する。
【００４１】
代替的に、繊維（プリフォームを含む）は、開いた金型内に配置され得、反応混合物は、プリフォーム上及び金型内に噴霧されるか、注がれるか、または射出され得る。このように金型が充填された後、金型は閉じられ、樹脂系が硬化する。このタイプの工程の例には、繊維を含有する金型が、例えば、本来の空洞の厚さの１０〜１００％以上であり得る間隙で開いたまま維持される、間隙圧縮樹脂注入成形がある。間隙は、より低い流動抵抗を可能にし、これは、金型充填をより容易にし、繊維の周囲及び繊維の間の反応混合物の浸透を促進する。
【００４２】
短い繊維は、樹脂系と共に金型内に導入され得る。そのような短い繊維は、例えば、反応混合物を形成する前に、エポキシ成分または硬化剤成分（または両方）とブレンドされ得る。代替的に、短い繊維は、エポキシと硬化剤が混合されるのと同時に、またはその後であるが、熱反応混合物を金型内に導入する前に、反応混合物に添加され得る。
【００４３】
代替的に、短い繊維が、金型内に噴霧され得る。そのような場合、反応混合物もまた、短い繊維が噴霧されるのと同時に、またはその後に、金型内に噴霧され得る。繊維及び反応混合物が同時に噴霧されるとき、それらは、噴霧前に一緒に混合され得る。代替的に、繊維及び反応混合物は、別々であるが同時に金型内に噴霧され得る。噴霧された材料は、金型を閉じ、硬化を行う前に、ドクターブレードまたは同様のデバイスを用いて広げられ得、及び／または平らにされ得る。特に興味深い工程において、長い繊維は、短い長さに切断され、切断された繊維は、熱反応混合物が噴霧されるときに、またはその直前に、金型内に噴霧される。メッシュ材料はしばしば、流動促進剤として機能する。
【００４４】
反応混合物が、繊維プリフォームに直接適用されるか、または（ＰＵｐｒｅｇまたはＢａｙｐｒｅｇ工程のように）噴霧することによって、または１ｃｍ〜５０ｃｍ以上の幅を有し得るより幅広いスリットダイを通る、系の「束」として置くことによって、射出なしに積み重なる、湿式圧縮工程が用いられ得る。最終製品において所望される繊維含有量に達するのに十分な材料が適用される。反応混合物は、開いた金型の内部で、または金型の外部で繊維に適用され得る。反応混合物は、代わりに、反応混合物で繊維の層を湿潤させ、その後、湿潤された表面上に繊維の第２の層を置き、したがって、繊維の２つの層の間に樹脂層を挟むことによって、積層の中心層に適用され得る。繊維マットは、非巻縮繊維積層、織物、ランダム繊維積層、またはプリフォームから作製され得る。反応混合物が、金型の外側で適用される場合、典型的には、金型に注入される前に繊維を流れ落とさないように、いくらか低温で適用されて、早期硬化を防止し、かつ反応混合物の粘度を上昇させる。湿潤されたプリフォームは、その後、高温金型の下半分内に置かれ、金型は、閉じられ、材料は、圧縮化で硬化する。
【００４５】
本発明に従って作製された複合材料は、少なくとも１０体積パーセント、好ましくは少なくとも２５体積パーセントまたは少なくとも３５体積パーセント、最大８０体積パーセント、好ましくは最大７０体積パーセント、より好ましくは最大６０体積パーセントの繊維含有量を有し得る。
【００４６】
金型は、強化繊維に加えて、１つ以上の挿入物を含有し得る。そのような挿入物は、強化材として機能し得、流動促進剤として機能し得、いくつかの場合において、重量低減の目的のために存在し得る。そのような挿入物の例としては、成形ステップ時に遭遇する温度で歪められない、または劣化されない、例えば、発泡体または非発泡体であり得る、木材、ベニヤ板、金属、種々のポリマー材料、またはガラス、例えば、ポリエチレン、ポリプロピレン、別のポリオレフィン、ポリウレタン、ポリスチレン、ポリアミド、ポリイミド、ポリエステル、ポリ塩化ビニル等、種々の種類の複合材料等が含まれる。
【００４７】
強化繊維及びコア材料は、もしあれば、真空補助工程において一般的に用いられるようなバッグまたはフィルムに密閉され得る。
【００４８】
金型及びプリフォーム（もしあれば、及び任意の他の挿入物）は、それらを反応混合物と接触させる前に、硬化温度または他の何らかの有用な高温まで加熱され得る。金型表面は、溶媒または水ベースであり得る、外部離型剤で処理され得る。
【００４９】
反応混合物が高粘度に達するか、または著しい量のゲルを生じる前に、反応混合物が金型に注入され得るのであれば、反応混合物の成分を混合し、混合物を金型に注入するために用いられる特定の機器は、本発明に重大な意味を持つとみなされない。本発明の工程は、ＲＴＭ、ＶＡＲＴＭ、ＲＦＩ、間隙圧縮樹脂注入成形、及びＳＣＲＩＭＰ処理方法及び機器（いくつかの場合において、工程の様々な段階で必要な加熱を提供するために機器の改修を伴う）、ならびに湿式圧縮等の他の方法に適用しやすい。
【００５０】
混合装置は、エポキシ成分と硬化剤成分（及びその時点でまた混合される任意の材料）の高度に均質な混合物を生産し得る任意の種類であり得る。種々の種類の機械的混合器及び撹拌機が用いられ得る。２つの好ましい種類の混合器は、静的混合器及び衝突混合器である。
【００５１】
いくつかの実施形態において、混合及び分注装置は、衝突混合器である。この種類の混合器は、ポリウレタン及びポリウレア成形品を形成するために、いわゆる反応射出成形工程において一般的に用いられる。エポキシ成分及び硬化剤成分（及びその時点で混合される他の材料）は、加圧下で、混合ヘッドにポンプで送られ、そこで、それらは、急速に一緒に混合される。高圧機における作動圧力は、１，０００〜２９，０００ｐｓｉ以上（６．９〜２００ＭＰａ以上）に及び得るが、いくつかの低圧機は、著しく低い圧力で動作し得る。結果として生じる混合物は、その後、好ましくは、さらなる追加の混合を提供する静的混合デバイスを通され、その後、金型の空洞に注入される。静的混合デバイスは、金型に組み込まれ得る。これは、静的混合デバイスが、洗浄のために容易に開かれることを可能にするという利点を有する。
【００５２】
ある特定の実施形態において、エポキシ成分及び硬化剤成分は、加圧下でそれらを混合ヘッドにポンプで送ることによって、前述のように混合される。衝突混合が用いられ得る。触媒は、エポキシ樹脂、硬化剤と共に、または別々の流れとして導入される。入ってくるエポキシ樹脂及び硬化剤の流れの作動圧力は、いくらか低い値（例えば、約１〜約６．９ＭＰａ）または高い値（例えば、６．９〜２００Ｍｐａ等）に及び得る。エポキシ樹脂、硬化剤、及び触媒の結果として生じる混合物は、その後、５ＭＰａまたは最大約１．０３５ＭＰａ）等のいくらか低い作動圧力で金型内に導入される。そのような実施形態において、エポキシ樹脂、硬化剤、及び触媒の混合物は、典型的には、金型に入る前に、典型的には、静的混合器を通過する。混合ヘッドと金型射出ポートとの間のいくらかまたは全ての圧力降下はしばしば、そのような静的混合器を通して起こる。工程を実施するための特に好ましい装置は、大きなポリウレタン及びポリウレア成形品を加工するために一般的に用いられるような反応射成形機である。そのような機械は、Ｋｒａｕｓｓ  Ｍａｆｆｅｉ  Ｃｏｒｐｏｒａｔｉｏｎ及びＣａｎｎｏｎまたはＨｅｎｎｅｃｋｅから市販されている。
【００５３】
他の実施形態において、反応混合物は、上記のように混合され、その後、金型内に噴霧される。温度は、熱反応混合物の温度が前述のように維持されるように、噴霧ゾーンにおいて維持される。
【００５４】
金型は、典型的には、金属金型であるが、金型が、成形工程の圧力及び温度条件に耐えることが可能であれば、それは、セラミックまたはポリマー複合材料であり得る。金型は、混合器（複数可）と流体連通している１つ以上の入り口を含有し、それらを通して、反応混合物が導入される。金型は、反応混合物が射出されるときに、気体が逃げることを可能にするために、通気孔を含有し得る。
【００５５】
金型は、典型的には、それを開く及び閉じることを可能にし、充填及び硬化操作時に、それを閉じたまま保つことができるように、金型に圧力を印加し得るプレスまたは他の装置に保持される。金型またはプレスは、加熱または冷却が提供され得る手段を提供される。
【００５６】
前述の工程のいくつかの実施形態において、成形された複合材料は、エポキシ樹脂系が金型内に導入された後、５分以下、好ましくは１〜５分、より好ましくは１〜３分で離型される。そのような工程において、導入された樹脂系は、強化繊維の周り及び強化繊維の間を流れ、金型を充填し、その後、金型内で硬化し、好ましくは、反応混合物が金型に導入された後、３分以内、より好ましくは２分以内に、少なくとも１２０℃（より好ましくは少なくとも１３０℃または少なくとも１４０℃）のガラス転移温度を有するポリマーを形成する。
【００５７】
本発明の工程は、種々の種類の自動車または輸送部品を含む、様々な複合製品を作製するのに有用である。これらの部品の例には、垂直及び水平車体パネル、自動車及びトラックシャーシコンポーネント、及びいわゆる「ホワイトボディ」構造のコンポーネントが含まれる。
【００５８】
車体パネル用途としては、フェンダー、ドアスキン、フード、ルーフスキン、デッキリッド、テールゲート等が含まれる。車体パネルはしばしば、高い画像の明瞭性（ＤＯＩ）を有する、いわゆる「クラスＡ」の自動車表面を必要とする。この理由のために、多くの車体パネル用途における充填剤は、雲母またはウォラストナイト等の材料を含む。本発明に従って作製された部品は、いくつかの場合において、高い温度を受け得る。例えば、自動車製造工程において一般的に用いられるようなある保護コーティングはしばしば、いわゆる「ｅ−コート」工程において静電気的に適用され、その後、ベーク硬化を受ける。そのようなベーク硬化において、複合材料は、１０〜６０分の期間の間、１４０〜２２０℃の温度を受け得る。このようにコーティングされる本発明に従って作製された樹脂系及び複合材料は、ベーク温度の高い温度に耐えることできるような十分に高いガラス転移温度を有するべきである。加えて、導電性充填剤は、複合材料に組み込まれて、部品の導電率を上昇させて、電着工程を促進し得る。
【００５９】
以下の実施例は、本発明を例示するために提供されるが、その範囲を限定しない。全ての部及び百分率は、別途示されない限り、重量に基づく。
【００６０】
試験方法
粘度：
ＡＳＴＭ  Ｄ４４５の標準試験方法を使用して、２５℃での種々の試料の粘度を測定した。単位はｍＰａ．ｓである。
【００６１】
組み合わせた樹脂及び硬化剤の粘度を測定するために、比較試料及び発明試料を、平行板（直径２５ｍｍ、間隙１ｍｍ）を装備した予熱した剪断レオメータ（ＭＣＲ３０１，Ａｎｔｏｎ  Ｐａａｒ）中に置き、それらの粘度を、１０ｓ−１の剪断速度を用いて５５℃の等温条件下で測定した。
【００６２】
示差走査熱量測定（ＤＳＣ）：
動的ＤＳＣを用いて、樹脂系Ｔｇ値を判定した。１０℃／分の加熱ランプにおいて、試料を２５〜２２０℃に加熱し、２５℃で３分間等温に保ち、その後、１０℃〜２２０℃の加熱ランプで再び加熱し、２２０℃で３分間等温に保ち、１０℃〜２５℃のランプで冷却した。Ｔｇ開始及びＴｇ中間点を、第２の加熱セグメントから判定する。
【００６３】
比較試料
ＣＳ１は、約２５０のエポキシ当量を有するポリフェノールのジグリシジルエーテル、及び１重量％未満の単一加水分解樹脂（ＶＯＲＡＦＯＲＣＥ  ５３１０（商標）としてＴｈｅ  Ｄｏｗ  Ｃｈｅｍｉｃａｌ  Ｃｏｍｐａｎｙから市販されている）を用いる。樹脂成分は、２５℃で約７０００〜１０５００ｍＰａ．ｓの粘度を有する。樹脂は、１００対１４．７の重量比で硬化剤成分と混合する。
【００６４】
ＣＳ２は、同じエポキシ樹脂及び硬化剤を、１００：１６．２の重量比で用いる。
【００６５】
用いる硬化剤は、Ｔｈｅ  Ｄｏｗ  Ｃｈｅｍｉｃａｌ  ＣｏｍｐａｎｙよりＤ．Ｅ．Ｈ．２４として市販されているトリエチレンテトラアミン混合物とトリエチレンジアミンとのモル比１：０．１のブレンドである。
【００６６】
本発明の試料
ＩＳ１は、エポキシ成分として、約１９０のエポキシ当量を有するポリフェノールのジグリシジルエーテル、及び０．５重量％未満の単一加水分解樹脂（ＶＯＲＡＦＯＲＣＥ（商標）ＥＲ  １０４としてＴｈｅ  Ｄｏｗ  Ｃｈｅｍｉｃａｌ  Ｃｏｍｐａｎｙから市販されている）を用いる。エポキシ樹脂成分は、２５℃で約４０００〜６０００ｍＰａ．ｓの粘度を有する。樹脂は、１００対１４．７の重量比で硬化剤成分と混合する。
【００６７】
ＩＳ２は、同じエポキシ樹脂及び硬化剤を、１００：１６．２の重量比で用いる。
【００６８】
用いる硬化剤は、Ｔｈｅ  Ｄｏｗ  Ｃｈｅｍｉｃａｌ  ＣｏｍｐａｎｙよりＤ．Ｅ．Ｈ．２４として市販されているトリエチレンテトラアミン混合物とトリエチレンジアミンとのモル比１：０．１のブレンドである。
【００６９】
結果
試料を、それぞれ２５０ｍＰａ．ｓ及び５００ｍＰａ．ｓに達するまでに要する時間について測定した。この目的で、比較試料（５５℃で約１１０ｍＰａ．ｓの初期粘度を有する）と、５５℃で約９０ｍＰａ．ｓの初期粘度を有する発明試料との両方を、平行板（直径２５ｍｍ、間隙１ｍｍ）を装備した予熱した剪断レオメータ（ＭＣＲ３０１，Ａｎｔｏｎ  Ｐａａｒ）中に置き、それらの粘度を、１０ｓ−１の剪断速度を用いて及び５５℃の等温条件下で測定した。
【００７０】
【表１】
0006655021.tif 000003
【００７１】
【表２】
0006655021.tif 000004
【００７２】
原型複合材料物品の製作に関して、いずれの好適な樹脂系の重要な特徴は、充填段階中に、本系が、低空洞率での複合物品の効率的な充填を可能にするように十分な型開時間を示すことである。十分な型開時間は、２５０ｍＰａ．ｓ、またはいくつかの場合においては最大５００ｍＰａ．ｓ等の、それを上回ると低空洞率での複合の幾何形状の充填が極めて困難となり得る臨界粘度に達するまでの時間によって定義され得る。したがって、原型複合材料物品の製作のためのいずれの好適な樹脂系も、製造の充填段階の間、できるだけ長く低粘度を示すべきである。現在、それらの高反応性を理由として、速硬性ＲＴＭ樹脂系を用いた原型部品の製造は、原型を成形するために利用可能な時間が不十分であることを理由に、極めて困難である。表１及び２に示すデータは、比較系と対比して提案の発明系を使用することにより、驚くべきことに、それぞれ２５０ｍＰａ．ｓ及び５００ｍＰａ．ｓまでの時間が大幅に延長されて、複合材料物品の製作を完了するためにより多くの時間を提供し得ることを示す。
【００７３】
樹脂系のガラス転移温度（Ｔｇ値）も測定し、結果を表３に提供した。
【００７４】
【表３】
0006655021.tif 000005
【００７５】
さらに、比較試料及び発明試料について測定したガラス転移温度は、２つの樹脂組成物の熱的性能が非常に似通っていながら、発明試料の使用によって、より優れた待ち時間、よって、より長い製作時間が利用可能であることを示した。
本願発明には以下の態様が含まれる。
項１．
硬化性樹脂系であって、
１）最大約１９０のエポキシ当量を有するポリフェノールのポリグリシジルエーテルを有するエポキシ成分と、
２）ポリエチレンテトラアミン混合物を含む硬化剤成分と、を含み、
前記エポキシ成分が、２５℃で９０００ｍＰａ．ｓ未満の粘度を有する、前記硬化性樹脂系。
項２．
ポリフェノールの前記ポリグリシジルエーテルが、ポリフェノールの前記ポリグリシジルエーテルの総重量に基づいて、１重量％以下の単一加水分解樹脂含有量を含む、項１に記載の前記硬化性樹脂系。
項３．
前記エポキシ成分と前記硬化剤成分との間の重量比が、１００：１１〜１００：２０である、項１に記載の前記硬化性樹脂系。
項４．
前記ポリエチレンテトラアミン混合物の重量の少なくとも４０％が、以下の化学構造を有する直鎖トリエチレンテトラアミンである、項１に記載の前記硬化性樹脂系。
Ｈ2Ｎ−ＣＨ2−ＣＨ2−ＮＨ−ＣＨ2−ＣＨ2−ＮＨ−ＣＨ2−ＣＨ2−ＮＨ2
項５．
前記硬化剤成分が、前記硬化剤成分の総重量に基づいて、９０重量％を超えるトリエチレンテトラミンを含み、残りが、１，４−ジ−アザビシクロ［２，２，２］オクタンである、項１に記載の前記硬化性樹脂系。
項６．
内部離型剤をさらに含む、項１〜５に記載の前記硬化性樹脂系。
項７．
項１〜６に記載の前記樹脂系から作製される、硬化した繊維強化複合材料。